(57)【要約】【課題】短繊維不織布が有する肌触りの良好さを保持し、かつゴシゴシ感を有する不織布を提供する。【解決手段】熱可塑性樹脂からなる長繊維ウエブの溶融固化物が、短繊維不織布Ａと短繊維不織布Ｂとの間に積層されてなることを特徴とする積層不織布。【選択図】なし【特許請求の範囲】
【請求項１】
熱可塑性樹脂からなる長繊維ウエブの溶融固化物が、短繊維不織布Ａと短繊維不織布Ｂとの間に積層されてなることを特徴とする積層不織布。
【請求項２】
長繊維ウエブを構成する熱可塑性樹脂の融点が２００℃以下であることを特徴とする請求項１記載の積層不織布。
【請求項３】
熱可塑性樹脂からなる長繊維ウエブの溶融固化物の目付が１０〜５０ｇ／ｍ２であることを特徴とする請求項１または２記載の積層不織布。
【請求項４】
短繊維不織布Ａおよび／または短繊維不織布Ｂを構成する短繊維が木綿であることを特徴とする請求項１〜３のいずれかに記載の積層不織布。
【請求項５】
短繊維不織布Ａと短繊維不織布Ｂの目付が、それぞれ１０〜１５０ｇ／ｍ２であることを特徴とする請求項１〜４のいずれかに記載の積層不織布。
【請求項６】
短繊維不織布Ａの目付が、短繊維不織布Ｂの目付の１．５倍以上であることを特徴とする請求項１〜５のいずれかに記載の積層不織布。
【請求項７】
請求項１記載の積層不織布を製造するための方法であって、熱可塑性樹脂からなる長繊維ウエブの一方の表面に短繊維ウエブＡを積層し、もう一方の表面に短繊維ウエブＢを積層し、高圧液体流を用いた繊維同士の交絡処理によりこれらを一体化した後、得られたシートを、長繊維ウエブを構成する熱可塑性樹脂の融点以上の温度で熱処理して、熱可塑性樹脂からなる長繊維ウエブを溶融した後、固化することにより、熱可塑性樹脂からなる長繊維ウエブの溶融固化物を、短繊維ウエブＡから形成された短繊維不織布Ａと、短繊維ウエブＢから形成された短繊維不織布Ｂとの間に積層することを特徴とする積層不織布の製造方法。
【請求項８】
請求項１〜６のいずれかに記載の積層不織布を用いたことを特徴とする洗顔用シート。
【請求項９】
請求項１〜６のいずれかに記載の積層不織布を用いたことを特徴とするボディ用シート。
【請求項１０】
請求項１〜６のいずれかに記載の積層不織布を用いたことを特徴とするメイク落とし用シート。
【発明の詳細な説明】
【技術分野】
【０００１】
本発明は、熱可塑性樹脂からなる長繊維ウエブの溶融固化物が、短繊維不織布の中に積層されてなる積層不織布に関するものである。
【背景技術】
【０００２】
短繊維ウエブは高圧液体流により容易に交絡するため数多く用いられている。特にスパンレース不織布は、構成繊維同士が水流の作用によって交絡して形態を保持しているため、繊維間空隙が大きく、柔軟性に優れるという特徴があり、このため、ワイパー等、特に直接、肌に触れる用途に好適に用いられている。
【０００３】
しかし、肌に触れる用途に用いられるワイパー等には、時に、拭いた際のゴシゴシ感が求められる場合がある。このような要求に対応する方法として、木綿のような柔らかい繊維にポリエステル等の固い繊維を混綿する方法がある。しかしながら、この方法では、ゴシゴシ感が不十分であるばかりか、肌に触れる面にポリエステル繊維が現れることになり、アレルギー等がある場合は使用できないという問題点があった。
【０００４】
特許文献１には、水流交絡処理前の長繊維ウエブに、低温かつ低圧の熱エンボス加工を施して繊維同士を擬似接着させ、次いで、この擬似接着が施された長繊維ウエブと短繊維ウエブとを積層した積層物に水流交絡を施し、水圧によって、長繊維同士の擬似接着を解除し、長繊維が動きやすい状態にして、すなわち、短繊維が絡みやすい状態として、交絡一体化した不織布を得ることが記載されている。しかしながら、得られた不織布は、不織布内部に長繊維が堆積して存在しているため、短繊維のみからなるスパンレース不織布と比較すると、機械的強力は向上するが、ゴシゴシ感が向上するものではなかった。
【先行技術文献】
【特許文献】
【０００５】
【特許文献１】特許第３２０１６７１号公報
【発明の概要】
【発明が解決しようとする課題】
【０００６】
本発明は、上記問題を解決し、短繊維不織布が有する肌触りの良好さを保持し、かつゴシゴシ感を有する不織布を提供することを課題とする。
【課題を解決するための手段】
【０００７】
本発明者は、上記課題を解決するために鋭意検討した結果、短繊維不織布の中に、熱可塑性樹脂からなる長繊維ウエブの溶融固化物が積層されてなる積層不織布が、上記課題を解決できることを見出し、本発明に到達した。
すなわち、本発明の要旨は下記の通りである。
（１）熱可塑性樹脂からなる長繊維ウエブの溶融固化物が、短繊維不織布Ａと短繊維不織布Ｂとの間に積層されてなることを特徴とする積層不織布。
（２）長繊維ウエブを構成する熱可塑性樹脂の融点が２００℃以下であることを特徴とする（１）記載の積層不織布。
（３）熱可塑性樹脂からなる長繊維ウエブの溶融固化物の目付が１０〜５０ｇ／ｍ２であることを特徴とする（１）または（２）記載の積層不織布。
（４）短繊維不織布Ａおよび／または短繊維不織布Ｂを構成する短繊維が木綿であることを特徴とする（１）〜（３）のいずれかに記載の積層不織布。
（５）短繊維不織布Ａと短繊維不織布Ｂの目付が、それぞれ１０〜１５０ｇ／ｍ２であることを特徴とする（１）〜（４）のいずれかに記載の積層不織布。
（６）短繊維不織布Ａの目付が、短繊維不織布Ｂの目付の１．５倍以上であることを特徴とする（１）〜（５）のいずれかに記載の積層不織布。
（７）上記（１）記載の積層不織布を製造するための方法であって、熱可塑性樹脂からなる長繊維ウエブの一方の表面に短繊維ウエブＡを積層し、もう一方の表面に短繊維ウエブＢを積層し、高圧液体流を用いた繊維同士の交絡処理によりこれらを一体化した後、得られたシートを、長繊維ウエブを構成する熱可塑性樹脂の融点以上の温度で熱処理して、熱可塑性樹脂からなる長繊維ウエブを溶融した後、固化することにより、熱可塑性樹脂からなる長繊維ウエブの溶融固化物を、短繊維ウエブＡから形成された短繊維不織布Ａと、短繊維ウエブＢから形成された短繊維不織布Ｂとの間に積層することを特徴とする積層不織布の製造方法。
（８）上記（１）〜（６）のいずれかに記載の積層不織布を用いたことを特徴とする洗顔用シート。
（９）上記（１）〜（６）のいずれかに記載の積層不織布を用いたことを特徴とするボディ用シート。
（１０）上記（１）〜（６）のいずれかに記載の積層不織布を用いたことを特徴とするメイク落とし用シート。
【発明の効果】
【０００８】
本発明によれば、熱可塑性樹脂からなる長繊維の溶融固化物が、短繊維不織布の中に積層されているので、積層不織布は、短繊維不織布が有する肌触りの良好さを保持し、かつゴシゴシ感を有することができる。
本発明の積層不織布は、熱可塑性樹脂からなる長繊維ウエブの両面に短繊維ウエブを積層して交絡により一体化した後、加熱することにより製造できるので、長繊維ウエブの両面に積層する短繊維ウエブの目付を適宜変更することにより、肌当たりの感触を容易に調節することができる。
【発明を実施するための形態】
【０００９】
次に本発明を詳細に説明する。
本発明の積層不織布は、熱可塑性樹脂からなる長繊維ウエブの溶融固化物が、短繊維不織布Ａと短繊維不織布Ｂとの間に積層されてなるものである。溶融固化物が短繊維不織布中に積層されることで、積層不織布はゴシゴシ感を有することができる。
【００１０】
長繊維ウエブを構成する熱可塑性樹脂の融点は２００℃以下であることが好ましく、１５０℃以下であることがより好ましい。熱可塑性樹脂の融点が２００℃より高いと、この長繊維ウエブを溶融固化物とするのに、熱処理温度が高くなり、コスト的に不利である。すなわち、後述する積層不織布の製造方法、すなわち、この熱可塑性樹脂からなる長繊維ウエブを熱処理して長繊維を溶融する方法においては、熱処理温度が高くなり、コスト的に不利である。
【００１１】
長繊維ウエブを構成する熱可塑性樹脂としては、ポリエステル系重合体、ポリオレフィン系重合体、ポリアミド系重合体、アクリル系重合体、ポリビニルアルコール系重合体およびこれらを主成分とした共重合体や、これらの重合体を複数ブレンドしたブレンド体が挙げられる。
また、ポリ乳酸系重合体（例えば、ポリ（Ｄ−乳酸）、ポリ（Ｌ−乳酸）、Ｄ−乳酸とＬ−乳酸との共重合体（Ｄ、Ｌ−乳酸共重合体）、Ｄ−乳酸とヒドロキシカルボン酸との共重合体、Ｌ−乳酸とヒドロキシカルボン酸との共重合体、あるいはＤ−乳酸とＬ−乳酸とヒドロキシカルボン酸との共重合体）などの植物由来熱可塑性樹脂は、自然環境保護の見地から好適である上、生分解性を有する。したがって、長繊維ウエブを構成する熱可塑性樹脂として植物由来熱可塑性樹脂を用い、また、短繊維不織布を構成する短繊維として例えば木綿等を用いて積層不織布を構成すると、自然環境中で分解する生分解性不織布とすることができる。
【００１２】
長繊維ウエブを構成する長繊維の断面形状は、特に限定されず、円形断面以外に、三角型、四角型、六角型等の多角形状、扁平型、トリローバル型、ヘキサローバル型、Ｗ型、Ｈ型Ｙ字型、Ｔ字型、Ｃ字型、中空形状など種々の異形断面であってもよい。
【００１３】
長繊維の単糸繊度は、１〜２０デシテックス程度がよい。単糸繊度が１デシテックス未満になると、交絡処理によって短繊維が長繊維に絡みつきにくくウエブ層同士が一体化しにくい。一方、単糸繊度が２０デシテックスを超えると、溶融固化による溶融固化物が粗剛で非常に硬くなり過ぎる傾向にある。
【００１４】
長繊維ウエブの目付や、その溶融固化物の目付は、特に限定されないが、一般的には１０〜５０ｇ／ｍ２であることが好ましく、１５〜３０ｇ／ｍ２であるより好ましい。
長繊維ウエブの目付が１０ｇ／ｍ２未満では、積層不織布における溶融固化物の目付が少なく、得られる積層不織布にゴシゴシ感が出づらいため、両表面に積層する短繊維不織布の目付によっては、本発明の目的が達成されにくくなる。
逆に、長繊維ウエブの目付が５０ｇ／ｍ２を超えると、コスト面で不利となるだけでなく、これを溶融すると、短繊維不織布の目付が薄い場合には、溶融固化物の一部が短繊維不織布の表面にまで露出することがあり、好ましくない。
【００１５】
長繊維ウエブは、構成繊維同士が熱接着により一体化したものであることが好ましく、特に熱エンボス加工により熱接着していることが好ましい。熱エンボス加工により熱接着しているウエブは、形態安定性にも優れ、後述する積層不織布の製造方法において、すなわち、この熱可塑性樹脂からなる長繊維ウエブと短繊維ウエブＡ、Ｂとを積層してなるシートに高圧液体流処理を行う際において、シートが崩れにくく、好適に用いることができる。
【００１６】
本発明の積層不織布は、上記熱可塑性樹脂からなる長繊維ウエブが、熱可塑性樹脂の融点以上の温度で溶融され、次いで固化されてなる溶融固化物が、短繊維不織布Ａと短繊維不織布Ｂとの間に交絡によって積層されたものである。したがって、溶融固化物の形状は、不定形であり、また溶融固化物の一部は、短繊維不織布を構成する短繊維同士の交絡箇所に埋入していることがある。
【００１７】
短繊維不織布Ａ、Ｂを構成する短繊維としては、公知の天然繊維、再生繊維、合成繊維等を用いることができ、これらの繊維を単独または複数種混綿したものを用いることができる。なお、短繊維不織布Ａを構成する短繊維と、短繊維不織布Ｂを構成する短繊維は、同じ種類であっても、異なる種類であってもよい。
【００１８】
短繊維不織布Ａ、Ｂを構成する天然繊維としては、木綿、麻、羊毛、短繊維状に裁断が施された絹が挙げられ、木綿であることが好ましい。木綿としては、晒し加工された晒し綿、織物・編物から得られた反毛であってもよい。
短繊維不織布Ａ、Ｂを構成する再生繊維としては、銅アンモニアレーヨン、ビスコースレーヨン、溶剤紡糸されたレーヨン（リヨセル）が挙げられる。
これらの天然繊維や再生繊維は、吸水性に優れているため薬液含浸に適しており、洗顔、ボディ、メイク落とし用シートとして好適に用いることができる。
【００１９】
また短繊維不織布Ａ、Ｂを構成する合成繊維としては、繊維形成性を有する重合体からなるものが挙げられる。繊維形成性を有する重合体としては、ポリエステル系重合体、ポリオレフィン系重合体、ポリアミド系重合体、アクリル系重合体、ポリビニルアルコール系重合体およびこれらを主成分とした共重合体や、これらの重合体を複数ブレンドしたブレンド体が挙げられる。本発明に用いる合成繊維の繊維形態としては、前記重合体単体からなる単相形態であっても、複数種の前記重合体からなる複合形態（芯鞘型複合形態、並列型複合形態、割繊型複合形態）であってもよい。また、繊維の断面形状は、丸形、楕円形、菱形、三角形、Ｔ形、井形等の任意の形状を適宜選択すればよい。
合成繊維の融点は、長繊維ウエブを構成する熱可塑性樹脂のそれよりも３０℃以上高いことが好ましい。合成繊維の融点を３０℃以上高くすることにより、後述する積層不織布の製造方法、すなわち、この合成繊維を含む短繊維ウエブと熱可塑性樹脂からなる長繊維ウエブとを積層してなるシートを熱処理する方法においては、この合成繊維を含む短繊維ウエブは、長繊維ウエブとともに溶融することなく、また熱の影響を受けることなく、積層不織布を製造することができる。
【００２０】
短繊維不織布Ａ、Ｂの目付は、特に限定されるものではないが、それぞれ、１０〜１５０ｇ／ｍ２であることが好ましく、１５〜１００ｇ／ｍ２であることがより好ましい。短繊維不織布Ａ、Ｂの目付が１０ｇ／ｍ２未満であると、風合いが劣り、例えば、人体に触れるような用途に用いる場合には不向きとなる上、表層に熱可塑性樹脂からなる長繊維の溶融固化物が現れる場合がある。一方、目付が１５０ｇ／ｍ２を超えると、後述する積層不織布の製造方法、すなわち、短繊維同士を交絡させるための高圧液体流処理を施す方法において、加工のエネルギーが大きくなるためコスト高となり、また、内層部に存在する短繊維相互間の交絡が十分になされないことがある。
【００２１】
本発明の積層不織布においては、短繊維不織布Ａの目付が、短繊維不織布Ｂの目付の１．５倍以上であることが好ましい。このように設計することにより、表面と裏面の拭き心地が異なる積層不織布とすることができる。すなわち、目付が厚い短繊維不織布Ａの面で拭くと、滑らかで優しい拭き心地となり、目付が薄い短繊維不織布Ｂの面で拭くと、ゴシゴシと強く汚れを拭きとれる拭き心地となる。また目付が薄い短繊維不織布Ｂの面は、すべりが抑制されるので、短繊維不織布Ｂの面を手にあてて、短繊維不織布Ａの面で体を拭くと、より強い力で体を拭くことが可能となり、より強い爽快感を得ることができる。
【００２２】
本発明の積層不織布を製造する方法としては、熱可塑性樹脂からなる長繊維ウエブの一方の表面に短繊維ウエブＡを積層し、もう一方の表面に短繊維ウエブＢを積層し、高圧液体流を用いた繊維同士の交絡処理によりこれらを一体化した後、得られたシートを、長繊維ウエブを構成する熱可塑性樹脂の融点以上の温度で熱処理して、熱可塑性樹脂からなる長繊維ウエブを溶融した後、固化することにより、熱可塑性樹脂からなる長繊維ウエブの溶融固化物を、短繊維ウエブＡから形成された短繊維不織布Ａと、短繊維ウエブＢから形成された短繊維不織布Ｂとの間に積層する方法が挙げられる。
【００２３】
上記積層不織布の製造方法において、短繊維ウエブＡは短繊維不織布Ａを形成するためのものであり、また短繊維ウエブＢは短繊維不織布Ｂを形成するためのものである。短繊維ウエブＡ、Ｂには、それぞれ、前述の短繊維不織布Ａ、Ｂを形成することができる短繊維が使用され、また前述の目付のものが使用される。すなわち、短繊維ウエブＡ、Ｂの目付は、それぞれ、１０〜１５０ｇ／ｍ２であることが好ましく、１５〜１００ｇ／ｍ２であることがより好ましい。
【００２４】
長繊維ウエブの両面に短繊維ウエブを積層し、高圧液体流処理することにより、それぞれの短繊維ウエブの構成繊維同士は交絡一体化することができ、また、両表面層の短繊維ウエブを構成する短繊維同士が、長繊維ウエブを通して絡み付くことにより両表面層の短繊維ウエブと長繊維ウエブとが一体化することができる。
高圧液体流処理としては、例えば、水流交絡処理が挙げられる。水流交絡処理は、公知の方法により行えばよい。すなわち、短繊維ウエブＡ／長繊維ウエブ／短繊維ウエブＢからなる構成に積層し、この積層物をメッシュ状支持体に担持し、次いで、高圧水流を施すことにより、短繊維ウエブ内の構成短繊維同士が三次元的に交絡するとともに、両表面層に存在する短繊維同士が長繊維ウエブを通して互いに絡む。
高圧水流は、例えば、孔径０．０５〜２．０ｍｍの噴射孔が、噴射孔間隔０．０５〜１０ｍｍで、一列又は複数列配置されている噴射装置を用い、１．５〜３０ＭＰａの圧力で、噴射孔から水を噴射することによって得ることができる。
このようにして得られた高圧水流はウエブに衝突して、短繊維に運動エネルギーを与える。この運動エネルギーにより、短繊維ウエブ内の短繊維同士あるいは短繊維ウエブ間の短繊維同士が相互に交絡する。なお、一部の短繊維は、長繊維ウエブを構成する繊維と絡むこともある。
【００２５】
上記高圧液体流により一体化されたシートは、長繊維ウエブを構成する熱可塑性樹脂が溶融する条件で熱処理される。熱処理温度は、熱可塑性樹脂の融点以上に設定すればよい。熱可塑性樹脂の融点より低い温度で熱処理を行うと長繊維ウエブが十分に溶融せず、長繊維ウエブの形状を保ったままとなり、本発明の目的であるゴシゴシ感のある積層不織布を製造することができない。また熱処理時間は、熱処理温度にもよるが、３０秒〜１分程度でよい。
なお、この熱処理工程は、水流交絡後のシートの乾燥工程と兼ねてもよいし、次工程で行ってもよいが、次工程で行う場合、乾燥工程の熱処理温度は、長繊維ウエブの融点未満で行うことが好ましい。
熱処理工程後、温度が融点以下に降下した長繊維ウエブは固化して、溶融固化物となる。
上記のように、長繊維ウエブを構成する熱可塑性樹脂の融点以上の温度でシートを熱処理することにより、長繊維ウエブは溶融し、次いで固化することにより、短繊維不織布Ａと短繊維不織布Ｂとの間に、熱可塑性樹脂からなる長繊維ウエブの溶融固化物が積層されてなる積層不織布を得ることができる。
【００２６】
本発明の積層不織布の用途としては、前述したように、洗顔用シート、ボディ用シート、メイク落とし用シート等が挙げられ、このようなシートは、汚れを落とすためや爽快感を出すために、薬液が含浸されたウェットな状態で用いてもよい。本発明の積層不織布は、ウェットな状態でより強いゴシゴシ感が出るため、好適に使用することができる。
さらに、本発明の積層不織布は、中間層の長繊維ウエブの溶融固化物が熱可塑性樹脂により構成されているため、熱エンボス加工や超音波加工等を施すことによって凹凸を付与することができるので、表面に任意の模様を付与することができる。特に両表面に積層する短繊維不織布として木綿等の天然繊維や再生繊維を用いた場合は、人体に接触する不織布表面に、熱可塑性樹脂が存在しないため、これらの加工によって風合いを損ねることがない。本発明の積層不織布は任意の模様が付与できるため、これを用いて、洗顔用シート、ボディ用シート、メイク落とし用シート等として視覚的に美観を有するものを得ることができる。
【実施例】
【００２７】
次に、実施例に基づき本発明を具体的に説明するが、本発明はこれらの実施例にのみ限定されるものではない。なお、実施例、比較例における各種特性値の測定は以下の方法によって実施した。
【００２８】
（１）目付（ｇ／ｍ２）
ＪＩＳ  Ｌ  １９０６  単位面積当たりの質量に記載の方法に基づき測定した。
【００２９】
（２）融点（℃）
パーキンエルマ社製の示差走査熱量計ＤＳＣ−７型を用い、昇温速度を１０℃／分として測定して得た融解吸熱曲線の極値を与える温度を融点（℃）とした。
【００３０】
（３）繊度（デシテックス）
ウエブの状態における繊維径を５０本顕微鏡にて測定し、密度補正して求めた繊度の平均値を繊度（デシテックス）とした。
【００３１】
（４）積層不織布の風合い
下記ウェット状態またはドライ状態とした積層不織布の試料（１０×１０ｃｍ）を用意した。成人男性５名と成人女性５名とに、試料の短繊維不織布Ａの面または短繊維不織布Ｂの面で、自分の腕を拭いてもらい、その拭き心地を下記５段階で評価した。
５：１０人以下８人以上がゴシゴシ感があると感じた。
４：７人以下５人以上がゴシゴシ感があると感じた。
３：４人以下３人以上がゴシゴシ感があると感じた。
２：２人以下１人以上がゴシゴシ感があると感じた。
１：誰もゴシゴシ感があると感じなかった。
ウェット状態：実施例１、２、比較例１〜３にて得られた積層不織布を１０ｃｍ×１０ｃｍの大きさに裁断した試料を純水５００ｍＬが入った１Ｌビーカーに入れ、水分を吸わせた後、手で軽く絞った状態。
ドライ状態：実施例１、２、比較例１〜３にて得られた積層不織布を１０ｃｍ×１０ｃｍの大きさに裁断した試料を１時間、２５℃、６５ＲＨ％下で置いた状態。
【００３２】
（５）積層不織布のすべり
上記同様、ウェット状態またはドライ状態とした積層不織布の試料（１０×１０ｃｍ）を用意した。成人男性５名と成人女性５名とに、試料の短繊維不織布Ａの面または短繊維不織布Ｂの面を体にあて、その上に手をおいて体を拭いてもらい、手とそれに接する試料面（体を拭く不織布面の反対側の試料面）とのすべり具合を下記５段階で評価した。
５：１０人以下８人以上がすべりづらいと感じた。
４：７人以下５人以上がすべりづらいと感じた。
３：４人以下３人以上がすべりづらいと感じた。
２：２人以下１人以上がすべりづらいと感じた。
１：すべての人がすべりやすいと感じた。
【００３３】
実施例１
熱可塑性樹脂として、共重合ポリエステル樹脂（テレフタル酸：１，６−ヘキサンジオール：１，４−ブタンジオール＝１００：８５：１５（モル比）、融点１４０℃）を用い、長繊維ウエブとして、７デシテックス、目付３０ｇ／ｍ２の長繊維不織布（スパンボンド不織布）を作成した。
一方、短繊維として、木綿の晒し綿を用い、パラレルカード機にて短繊維ウエブＡとして、目付５０ｇ／ｍ２の不織ウエブを作成し、また、短繊維ウエブＢとして、目付１５ｇ／ｍ２の不織ウエブを作成した。
次いで、短繊維ウエブＡ／長繊維ウエブ／短繊維ウエブＢとなるように積層し、この３層構造の積層物を１００メッシュの金網上に積載した。
孔径０．１ｍｍの噴射孔が孔間隔０．６ｍｍで配置された高圧液体流処理機を用いて、短繊維ウエブＡ側より、４０ｋｇ／ｃｍ２の水圧で１回、６０ｋｇ／ｃｍ２の水圧で１回、また、短繊維ウエブＢ側より、６０ｋｇ／ｃｍ２の水圧で１回、前記３層構造の積層物に液体流を噴射して、高圧液体流処理を施し、積層物を一体化した。その後、得られたシートの過剰な水分の除去のため、１２０℃で乾燥処理を施した。
次いで、乾燥処理を施したシートを、１５０℃で１分間熱処理を行い、本発明の積層不織布を得た。得られた積層不織布の評価結果を表１に示す。
【００３４】
実施例２
短繊維ウエブＡの目付を３０ｇ／ｍ２とした以外は実施例１と同様の条件で、積層不織布を得た。得られた積層不織布の評価結果を表１に示す。
【００３５】
比較例１
短繊維ウエブＡと、長繊維ウエブとを用いて、短繊維ウエブＡ／長繊維ウエブとなるように積層し、この２層構造の積層物を１００メッシュの金網上に積載し、また、高圧液体流処理を、短繊維ウエブＡ側より、４０ｋｇ／ｃｍ２の水圧で１回、６０ｋｇ／ｃｍ２の水圧で２回行った以外は実施例２の同様の条件で、積層不織布を得た。得られた積層不織布の評価結果を表１に示す。
【００３６】
比較例２
短繊維として、木綿の晒し綿を用い、パラレルカード機にて目付５０ｇ／ｍ２の短繊維ウエブを作成した。
得られた短繊維ウエブを１００メッシュの金網上に積載し、４０ｋｇ／ｃｍ２の水圧で１回、６０ｋｇ／ｃｍ２の水圧で２回、前記短繊維ウエブに液体流を噴射して、高圧液体流処理を施した。得られた不織布の過剰な水分の除去のため、１２０℃で乾燥処理を施した。その後、１５０℃で１分間熱処理を行った。得られた不織布の評価結果を表１に示す。
【００３７】
比較例３
短繊維として、木綿の晒し綿と、ポリエステル繊維（融点２５６℃、２．２デシテックス、３８ｍｍ）とを用い、７０：３０となるように混合し、パラレルカード機にて目付５０ｇ／ｍ２の短繊維ウエブを作成した。
得られた短繊維ウエブを用いた以外は、比較例２と同様の条件で、不織布を得た。得られた不織布の評価結果を表１に示す。
【００３８】
【表１】
2014009415.tif 000002
【００３９】
実施例１〜２の積層不織布は、肌触りの良好さを保持し、かつゴシゴシ感があり、快適な拭き心地であった。
比較例１の積層不織布は、一方の表面に長繊維ウエブの溶融固化物が現れているため、この表面は、すべりにくいものであったが、肌に触れる用途のワイパーとして使用することができず、またアレルギーがある人は使用できないものであった。
比較例２の不織布は、柔らかい拭き心地ではあるものの、ゴシゴシ感は得られなかった。
比較例３の不織布は、比較例２のものよりも強い拭き心地ではあったが、実施例のものと比較すると、ゴシゴシ感は得られなかった。また、この不織布は、皮膚に触れる所に合成繊維があるので、アレルギーがある人は使用できないものであった。